(57)【要約】【課題】  耐候性、表面硬度、密着性に優れた硬化物を与える活性エネルギー線硬化型樹脂組成物を提供する。【解決手段】  下記（Ａ）〜（Ｂ）と、下記（Ｃ）〜（Ｅ）からなる群より選ばれる少なくとも１種とを含有してなる活性エネルギー線硬化型樹脂組成物。（Ａ）：少なくとも１個のカルボキシル基と、少なくとも1個のエチレン性不飽和基とを有する化合物、（Ｂ）：少なくとも１個のエチレン性不飽和基を有し、カルボキシル基を有しない化合物、（Ｃ）：ベンゾトリアゾール骨格またはトリアジン骨格を有する紫外線吸収剤、（Ｄ）：ヒンダードアミン光安定剤、（Ｅ）：前記（Ｃ）、（Ｄ）以外の酸化防止剤【選択図】  なし【特許請求の範囲】
【請求項１】
下記（Ａ）〜（Ｂ）と、下記（Ｃ）〜（Ｅ）からなる群より選ばれる少なくとも１種とを含有してなる活性エネルギー線硬化型樹脂組成物（Ｘ）。
（Ａ）：少なくとも１個のカルボキシル基と、少なくとも1個のエチレン性不飽和基とを有する化合物
（Ｂ）：少なくとも１個のエチレン性不飽和基を有し、カルボキシル基を有しない化合物
（Ｃ）：ベンゾトリアゾール骨格またはトリアジン骨格を有する紫外線吸収剤
（Ｄ）：ヒンダードアミン光安定剤
（Ｅ）：前記（Ｃ）、（Ｄ）以外の酸化防止剤
【請求項２】
前記（Ａ）と（Ｂ）の合計重量に基づく、カルボキシル基濃度が０．１〜１０．０ｍｍｏｌ／ｇである請求項１記載の活性エネルギー線硬化型樹脂組成物。
【請求項３】
前記（Ａ）と（Ｂ）の合計重量に基づく、（Ｃ）〜（Ｅ）の合計重量が０．３〜１５重量％である請求項１または２記載の活性エネルギー線硬化型樹脂組成物。
【請求項４】
さらに、ポリジアルキルシロキサン鎖（アルキルの炭素数１〜６）を有する化合物（Ｆ）を含有してなる請求項１〜３のいずれか記載の活性エネルギー線硬化型樹脂組成物。
【請求項５】
コーティング剤である請求項１〜４いずれか記載の活性エネルギー線硬化型樹脂組成物。
【請求項６】
請求項１〜５のいずれか記載の活性エネルギー線硬化型樹脂組成物（Ｘ）が硬化した硬化物。
【発明の詳細な説明】
【技術分野】
【０００１】
本発明は活性エネルギー線硬化型樹脂組成物に関する。
【背景技術】
【０００２】
プラスチック成形品の大部分は太陽光線に暴露されることが多く、太陽光線に暴露されたポリマーは紫外線により、劣化してしまう。これを防ぐために通常、耐候安定剤をプラスチックに添加するか、または耐候安定剤が入った樹脂組成物で、多層成形やコーティングによって最表層に保護層を設けている。
【０００３】
従来の方法では、耐候安定剤の量が多く必要であるため、表面硬度や密着性などの樹脂物性が低下するなどの問題があった。
【０００４】
コーティング剤に耐候性を付与する方法として、例えば、特許文献１では、樹脂と耐候安定剤からなる樹脂成形品において、樹脂と耐候安定剤のΔＳＰ値を調整することで、樹脂成形品表面に耐候安定剤を濃縮させる方法が提案されている。
【先行技術文献】
【特許文献】
【０００５】
【特許文献１】特開２０００−１４４０００号公報
【発明の概要】
【発明が解決しようとする課題】
【０００６】
しかしながら、特許文献１の方法では、耐候安定剤がブリードアウトしやすく、耐候性について不十分な面があった。また、樹脂表面に可塑成分が濃縮されるため、表面硬度にも改良の余地があった。
本発明の目的は、耐候性、表面硬度、密着性に優れた硬化物を与える活性エネルギー線硬化型樹脂組成物を提供することにある。
【課題を解決するための手段】
【０００７】
本発明者らは上記課題を解決すべく鋭意検討した結果、本発明に到達した。すなわち、本発明は、下記（Ａ）〜（Ｂ）と、下記（Ｃ）〜（Ｅ）からなる群より選ばれる少なくとも１種とを含有してなる活性エネルギー線硬化型樹脂組成物（Ｘ）である。
（Ａ）：少なくとも１個のカルボキシル基と、少なくとも1個のエチレン性不飽和基とを有する化合物
（Ｂ）：少なくとも１個のエチレン性不飽和基を有し、カルボキシル基を有しない化合物
（Ｃ）：ベンゾトリアゾール骨格またはトリアジン骨格を有する紫外線吸収剤
（Ｄ）：ヒンダードアミン光安定剤
（Ｅ）：前記（Ｃ）、（Ｄ）以外の酸化防止剤
【発明の効果】
【０００８】
本発明の活性エネルギー線硬化型樹脂組成物（Ｘ）は、以下の効果を奏する。
（１）活性エネルギー線で硬化させた硬化物に、優れた耐候性を付与する。
（２）該硬化物は、表面硬度に優れる。
（３）該硬化物は、基材密着性に優れる。
【発明を実施するための形態】
【０００９】
＜少なくとも１個のカルボキシル基と、少なくとも1個のエチレン性不飽和基とを有する化合物（Ａ）＞
本発明における、少なくとも１個のカルボキシル基と、少なくとも１個のエチレン性不飽和基とを有する化合物（Ａ）としては、（メタ）アクロイル基を有する化合物（Ａ１）、ビニル基を有する化合物（Ａ２）、アリル基を有する化合物（Ａ３）等が挙げられる。
該（Ａ）の有するエチレン性不飽和基の個数は、１個または複数個（例えば２〜６個）である。
該エチレン性不飽和基しては、ビニル基、アリル基、（メタ）アクリロイル基などが挙げられる。これらのうち活性エネルギー線硬化性の観点で、（メタ）アクリロイル基が好ましい。
【００１０】
［（メタ）アクリロイル基を有する化合物（Ａ１）］
（メタ）アクリロイル基を有する化合物（Ａ１）としては、（メタ）アクリル酸、（メタ）アクリルアミド無水マレイン酸付加物、２−（メタ）アクリロイロキシエチルコハク酸、２−（メタ）アクリロイロキシエチルヘキサヒドロフタル酸、β−カルボキシエチル（メタ）アクリレート、４−ヒドロキシブチル（メタ）アクリレートコハク酸付加物、１，４−シクロヘキサンジメタノールモノ（メタ）アクリレートコハク酸付加物、１，４−ベンゼンジメタノールモノ（メタ）アクリレートコハク酸付加物、２−（メタ）アクリロイロキシエチル−フタル酸、ポリオール（２価〜６価、好ましくは２価、炭素数２〜１０、好ましくは炭素数２〜６）のアルキレンオキサイド（炭素数２〜４）付加物（付加数１〜３０）モノ（メタ）アクリレートコハク酸エステル、ω−カルボキシ−カプロラクトンモノ（メタ）アクリレート、ω−カルボキシ−ジ−（カプロラクトン）モノ（メタ）アクリレート、ジメチロールプロピオン酸ジ（メタ）アクリレート、２，２’−ビス（ヒドロキシメチル）酪酸ジ（メタ）アクリレート、トリメチロールプロパンジ（メタ）アクリレートコハク酸付加物、ペンタエリスリトールトリ（メタ）アクリレートコハク酸付加物、ジペンタエリスリトールペンタ（メタ）アクリレートコハク酸付加物、カルボン酸含有ウレタン（メタ）アクリレートオリゴマー等が挙げられる。
なお、（Ａ）において、コハク酸付加物は、コハク酸（モノ）エステルを意味する。
【００１１】
［ビニル基を有する化合物（Ａ２）］
ビニル基を有する化合物（Ａ２）としては、２−ビニルオキシエチルコハク酸、２−ビニルオキシエチルヘキサヒドロフタル酸、β−ビニルオキシプロピオン酸、４−ヒドロキシブチルビニルオキシコハク酸付加物、１，４−シクロヘキサンジメタノールモノビニルオキシコハク酸付加物、１，４−ベンゼンジメタノールモノビニルオキシコハク酸付加物、２−ビニルオキシエチル−フタル酸、炭素数２〜４のアルキレンオキサイド１〜３０モル付加物のモノビニルオキシコハク酸付加物、ジメチロールプロピオン酸ジビニル、２，２’−ビス（ヒドロキシメチル）酪酸ジビニル、トリメチロールプロパンジビニルコハク酸付加物、ペンタエリスリトールトリビニルコハク酸付加物、ジペンタエリスリトールペンタビニルコハク酸付加物等が挙げられる。
【００１２】
［アリル基を有する化合物（Ａ３）］
アリル基を有する化合物（Ａ３）としては、２−アリルオキシエチルコハク酸、２−アリルオキシエチルヘキサヒドロフタル酸、β−アリルオキシプロピオン酸、４−ヒドロキシブチルアリルオキシコハク酸付加物、１，４−シクロヘキサンジメタノールモノアリルオキシコハク酸付加物、１，４−ベンゼンジメタノールモノアリルオキシコハク酸付加物、２−アリルオキシエチル−フタル酸、炭素数２〜４のアルキレンオキサイド１〜３０モル付加物のモノアリルオキシコハク酸付加物、ジメチロールプロピオン酸ジアリル、２，２’−ビス（ヒドロキシメチル）酪酸ジアリル、トリメチロールプロパンジアリルコハク酸付加物、ペンタエリスリトールトリアリルコハク酸付加物、ジペンタエリスリトールペンタアリルコハク酸付加物等が挙げられる。
【００１３】
上記（Ａ）のうち、硬化性および硬化物の機械物性の観点から好ましいのは（Ａ１）、さらに好ましいのは、コハク酸エステル、ヘキサヒドロフタル酸エステル、フタル酸エステル、とくに好ましいのは２−（メタ）アクリロイロキシエチルヘキサヒドロフタル酸、２−（メタ）アクリロイロキシエチル−フタル酸、最も好ましいのは２−（メタ）アクリロイロキシエチルヘキサヒドロフタル酸である。
また、（Ａ）の有するカルボキシル基の数は、好ましくは１〜２個、さらに好ましくは１個である。（Ａ）の有するエチレン性不飽和基の数は、好ましくは１〜２個、さらに好ましくは１個である。
さらに、（Ａ）の重量に基づく、（Ａ１）の合計重量は、後述の活性エネルギー線硬化型組成物の硬化性、硬化物の機械物性、基材密着性の観点から、好ましくは５０％以上、さらに好ましくは７０％以上、とくに好ましくは９０％以上である。
なお、上記（Ａ）は、１種単独でも、２種以上を併用してもよい。
【００１４】
＜少なくとも１個のエチレン性不飽和基を有し、カルボキシル基を有しない化合物（Ｂ）＞  本発明における、少なくとも１個のエチレン性不飽和基を有し、カルボキシル基を有しない化合物（Ｂ）としては、（メタ）アクロイル基を有する化合物（Ｂ１）、ビニル基を有する化合物（Ｂ２）、アリル基を有する化合物（Ｂ３）等が挙げられる。
該（Ｂ）の有するエチレン性不飽和基の個数は、１個または複数個（例えば２〜６個）である。
該エチレン性不飽和基しては、ビニル基、アリル基、（メタ）アクリロイル基などが挙げられる。これらのうち活性エネルギー線硬化性の観点で、（メタ）アクリロイル基が好ましい。
【００１５】
［（メタ）アクリロイル基を有する化合物（Ｂ１）］
（メタ）アクリロイル基を有する化合物（Ｂ１）としては、１個の（メタ）アクリロイル基を有する化合物（Ｂ１１）及び２個以上（好ましくは２〜６個）の（メタ）アクリロイル基を有する化合物（Ｂ１２）が挙げられる。
該（Ｂ１１）としては、炭素数３〜３５の単官能（メタ）アクリルアミド（Ｂ１１１）、炭素数３〜３５の単官能（メタ）アクリレート（Ｂ１１２）が挙げられる。
該（Ｂ１２）としては、炭素数８〜５０の２〜６官能（メタ）アクリレート（Ｂ１２１）２官能以上のウレタン（メタ）アクリレート（Ｂ１２２）、２官能以上のポリエステル（メタ）アクリレート（Ｂ１２３）が挙げられる。
【００１６】
炭素数３〜３５の単官能（メタ）アクリルアミド（Ｂ１１１）：
例えば、（メタ）アクリルアミド、Ｎ−メチル（メタ）アクリルアミド、Ｎ−エチル（メタ）アクリルアミド、Ｎ−プロピル（メタ）アクリルアミド、Ｎ−ｎ−ブチル（メタ）アクリルアミド、Ｎ−ｔ−ブチル（メタ）アクリルアミド、Ｎ−ブトキシメチル（メタ）アクリルアミド、Ｎ−イソプロピル（メタ）アクリルアミド、Ｎ−メチロール（メタ）アクリルアミド、Ｎ，Ｎ−ジメチル（メタ）アクリルアミド及びＮ，Ｎ−ジエチル（メタ）アクリルアミド、アクリロイルモルホリン；
【００１７】
炭素数３〜３５の単官能（メタ）アクリレート化合物（Ｂ１１２）：
例えば、メチル（メタ）アクリレート、エチル（メタ）アクリレート、ブチル（メタ）アクリレート、ｔｅｒｔ−ブチル（メタ）アクリレート、ヘキシル（メタ）アクリレート、２−エチルヘキシル（メタ）アクリレート、ｔｅｒｔ−オクチル（メタ）アクリレート、２，３−ジメチルヘキシル（メタ）アクリレート、イソアミル（メタ）アクリレート、デシル（メタ）アクリレート、イソデシル（メタ）アクリレート、ステアリル（メタ）アクリレート、イソステアリル（メタ）アクリレート、シクロヘキシル（メタ）アクリレート、４−ｎ−ブチルシクロへキシル（メタ）アクリレート、ボルニル（メタ）アクリレート、イソボルニル（メタ）アクリレート、ベンジル（メタ）アクリレート、２−エチルヘキシルジグリコール（メタ）アクリレート、ブトキシエチル（メタ）アクリレート、２−クロロエチル（メタ）アクリレート、４−ブロモブチル（メタ）アクリレート、シアノエチル（メタ）アクリレート、ブトキシメチル（メタ）アクリレート、メトキシプロピレンモノ（メタ）アクリレート、３−メトキシブチル（メタ）アクリレート、アルコキシメチル（メタ）アクリレート、２−エチルへキシルカルビトール（メタ）アクリレート、アルコキシエチル（メタ）アクリレート、２−（２−メトキシエトキシ）エチル（メタ）アクリレート、２−（２−ブトキシエトキシ）エチル（メタ）アクリレート、２，２，２−テトラフルオロエチル（メタ）アクリレート、１Ｈ，１Ｈ，２Ｈ，２Ｈ−パーフルオロデシル（メタ）アクリレート、４−ブチルフェニル（メタ）アクリレート、フェニル（メタ）アクリレート、２，４，５−テトラメチルフェニル（メタ）アクリレート、４−クロロフェニル（メタ）アクリレート、フェノキシメチル（メタ）アクリレート、フェノキシエチル（メタ）アクリレート、グリシジル（メタ）アクリレート、グリシジロキシブチル（メタ）アクリレート、グリシジロキシエチル（メタ）アクリレート、グリシジロキシプロピル（メタ）アクリレート、テトラヒドロフルフリル（メタ）アクリレート、ヒドロキシアルキル（メタ）アクリレート、２−ヒドロキシエチル（メタ）アクリレート、３−ヒドロキシプロピル（メタ）アクリレート、２−ヒドロキシプロピル（メタ）アクリレート、２−ヒドロキシブチル（メタ）アクリレート、４−ヒドロキシブチル（メタ）アクリレート、ジメチルアミノエチル（メタ）アクリレート、ジエチルアミノエチル（メタ）アクリレート、ジメチルアミノプロピル（メタ）アクリレート、ジエチルアミノプロピル（メタ）アクリレート、トリメトキシシリルプロピル（メタ）アクリレート、トリメトキシシリルプロピル（メタ）アクリレート、トリメチルシリルプロピル（メタ）アクリレート、ポリエチレンオキサイドモノメチルエーテル（メタ）アクリレート、オリゴエチレンオキサイドモノメチルエーテル（メタ）アクリレート、ポリエチレンオキサイド（メタ）アクリレート、オリゴエチレンオキサイド（メタ）アクリレート、オリゴエチレンオキサイドモノアルキルエーテル（メタ）アクリレート、ポリエチレンオキサイドモノアルキルエーテル（メタ）アクリレート、ジプロピレングリコール（メタ）アクリレート、ポリプロピレンオキサイドモノアルキルエーテル（メタ）アクリレート、オリゴプロピレンオキサイドモノアルキルエーテル（メタ）アクリレート、ブトキシジエチレングリコール（メタ）アクリレート、トリフロロエチル（メタ）アクリレート、パーフロロオクチルエチル（メタ）アクリレート、２−ヒドロキシ−３−フェノキシプロピル（メタ）アクリレート、エチレンオキサイド［以下、ＥＯと略記することがある］変性フェノール（メタ）アクリレート、ＥＯ変性クレゾール（メタ）アクリレート、ＥＯ変性ノニルフェノール（メタ）アクリレート、プロピレンオキサイド［以下、ＰＯと略記することがある］変性ノニルフェノール（メタ）アクリレート及びＥＯ変性−２−エチルヘキシル（メタ）アクリレート、２−（２−ビニルオキシエトキシ）エチル（メタ）アクリレートが挙げられる。
【００１８】
炭素数８〜５０の２〜６官能（メタ）アクリレート（Ｂ１２１）〔後述の（Ｂ１２２）および（Ｂ１２３）以外のもの〕：
例えば、１，６−ヘキサンジオールジ（メタ）アクリレート、１，１０−デカンジオールジ（メタ）アクリレート、ネオペンチルグリコールジ（メタ）アクリレート、２，４−ジメチル−１，５−ペンタンジオールジ（メタ）アクリレート、ブチルエチルプロパンジオールジ（メタ）アクリレート、エトキシ化シクロヘキサンメタノールジ（メタ）アクリレート、ポリプロピレングリコールジ（メタ）アクリレート、ポリエチレングリコールジ（メタ）アクリレート、オリゴエチレングリコールジ（メタ）アクリレート、エチレングリコールジ（メタ）アクリレート、２−エチル−２−ブチル−ブタンジオールジ（メタ）アクリレート、ヒドロキシピバリン酸ネオペンチルグリコールジ（メタ）アクリレート、ＥＯ変性ビスフェノールＡジ（メタ）アクリレート、ＥＯ変性ビスフェノールＦジ（メタ）アクリレート、ポリプロピレングリコールジ（メタ）アクリレート、オリゴプロピレングリコールジ（メタ）アクリレート、１，４−ブタンジオールジ（メタ）アクリレート、２−エチル−２−ブチル−プロパンジオールジ（メタ）アクリレート、１，９−ノナンジオールジ（メタ）アクリレート、プロポキシ化エトキシ化ビスフェノールＡジ（メタ）アクリレート、トリメチロールプロパントリ（メタ）アクリレート、トリメチロールエタントリ（メタ）アクリレート、トリメチロールプロパンのアルキレンオキサイド変性トリ（メタ）アクリレート、ペンタエリスリトールトリ（メタ）アクリレート、ジペンタエリスルトールトリ（メタ）アクリレート、トリメチロールプロパントリ（（メタ）アクリロイルオキシプロピル）エーテル、ソルビトールトリ（メタ）アクリレート、ペンタエリスリトールの炭素数２〜４のアルキレンオキサイド１〜３０モル付加物のトリ（メタ）アクリレート、エトキシ化グリセリントリ（メタ）アクリレート、プロピオン酸ジペンタエリスリトールトリ（メタ）アクリレート、ペンタエリスリトールテトラ（メタ）アクリレート、ソルビトールテトラ（メタ）アクリレート、ジトリメチロールプロパンテトラ（メタ）アクリレート、ジペンタエリスリトールテトラ（メタ）アクリレート、プロピオン酸ジペンタエリスリトールテトラ（メタ）アクリレート、ペンタエリスリトールの炭素数２〜４のアルキレンオキサイド１〜３０モル付加物のテトラ（メタ）アクリレート、ソルビトールペンタ（メタ）アクリレート、ジペンタエリスリトールペンタ（メタ）アクリレート、ジペンタエリスリトールヘキサ（メタ）アクリレート、ソルビトールヘキサ（メタ）アクリレート、カプロラクトン変性ジペンタエリスリトールヘキサ（メタ）アクリレート；
【００１９】
２官能以上（好ましくは２〜６官能、さらに好ましくは２官能）のウレタン（メタ）アクリレート（Ｂ１２２）は、イソシアネートに水酸基を有する（メタ）アクリル酸誘導体を反応させることにより得られる化合物であれば特に限定されず、例えば、２つのイソシアネート基を有する化合物１当量に対して水酸基を有する（メタ）アクリル酸誘導体２当量を触媒として金属系化合物（例えばスズ系）存在下で反応させることによって得ることができる。
【００２０】
２官能以上のウレタン（メタ）アクリレート（Ｂ１２２）の原料となるイソシアネートとしては特に限定されず、例えば、イソホロンジイソシアネート、２，４−トリレンジイソシアネート、２，６−トリレンジイソシアネート、ヘキサメチレンジイソシアネート、トリメチルヘキサメチレンジイソシアネート、ジフェニルメタン−４，４’−ジイソシアネート（ＭＤＩ）、水添ＭＤＩ、ポリメリックＭＤＩ、１，５−ナフタレンジイソシアネート、ノルボルナンジイソシネート、トリジンジイソシアネート、キシリレンジイオシアネート（ＸＤＩ）、水添ＸＤＩ、リジンジイソシアネート、トリフェニルメタントリイソシアネート、トリス（イソシアネートフェニル）チオフォスフェート、テトラメチルキシレンジイソシアネート、１，６，１０−ウンデカントリイソシアネートが挙げられる。
【００２１】
また、上記イソシアネートとしては、例えば、エチレングリコール、グリセリン、ソルビトール、トリメチロールプロパン、（ポリ）プロピレングリコール、カーボネートジオール、ポリエーテルジオール、ポリエステルジオール、ポリカプロラクトンジオール等のポリオールと過剰のイソシアネートとの反応により得られる鎖延長されたイソシアネート化合物も用いることができる。
【００２２】
２官能以上のウレタン（メタ）アクリレート（Ｂ１２２）の原料となる水酸基を有する（メタ）アクリル酸誘導体としては特に限定されず、例えば、２−ヒドロキシエチル（メタ）アクリレート、２−ヒドロキシプロピル（メタ）アクリレート、４−ヒドロキシブチル（メタ）アクリレート、２−ヒドロキシブチル（メタ）アクリレート等の市販品やエチレングリコール、プロピレングリコール、１，３−プロパンジオール、１，３−ブタンジオール、１，４−ブタンジオール、ポリエチレングリコール等の二価のアルコールのモノ（メタ）アクリレート、トリメチロールエタン、トリメチロールプロパン、グリセリン等の三価のアルコールのモノ（メタ）アクリレート又はジ（メタ）アクリレート、ビスフェノールＡ変性エポキシ（メタ）アクリレート等のエポキシ（メタ）アクリレート等が挙げられる。
【００２３】
２官能以上（好ましくは２〜６官能、さらに好ましくは２官能）のポリエステル（メタ）アクリレート（Ｂ１２３）は、多価カルボン酸と多価アルコールの縮合によって得られる末端に水酸基を有するポリエステルオリゴマーの水酸基を（メタ）アクリル酸でエステル化することにより、あるいは、多価カルボン酸にアルキレンオキシドを付加して得られるオリゴマーの末端の水酸基を（メタ）アクリル酸でエステル化することにより得ることができる。
【００２４】
２官能以上のポリエステル（メタ）アクリレート（Ｂ１２３）の構成単位である多価アルコールとしては、例えば、エチレングリコール、１，２−プロピレングリコール、１，３−プロピレングリコール、１，４−ブタンジオ−ル、ネオペンチルグリコール、１，４−ブテンジオール、１，５−ペンタンジオール、１，６−ヘキサンジオール等のアルキレングリコール；ジエチレングリコール、トリエチレングリコール、ジプロピレングリコール、ポリエチレングリコール、ポリプロピレングリコール、ポリテトラメチレングリコール等のアルキレンエーテルグリコール；１，４−シクロヘキサンジメタノール、水素添加ビスフェノールＡ等の脂環式ジオール；ビスフェノールＡ、ビスフェノールＦ、ビスフェノールＳ等のビスフェノール；ビスフェノールのアルキレンオキサイド（ＥＯ、ＰＯ、ＢＯ等）付加物（平均付加モル数２〜８）、グリセリン等が挙げられる。
【００２５】
２官能以上のポリエステル（メタ）アクリレート（Ｂ１２３）の構成単位である多価カルボン酸としては、例えば、マレイン酸、フマール酸、シトラコン酸、イタコン酸、グルタコン酸、フタル酸、イソフタル酸、テレフタル酸、コハク酸、アジピン酸、セバンチン酸、アゼライン酸、マロン酸、ｎ−ドデセニルコハク酸、イソドデセニルコハク酸、ｎ−ドデシルコハク酸、イソドデシルコハク酸、ｎ−オクテニルコハク酸、イソオクテニルコハク酸、ｎ−オクチルコハク酸、イソオクチルコハク酸、アコニット酸等、またはこれらの酸の無水物もしくは低級アルキルエステル等が挙げられる。
【００２６】
［ビニル基を有する化合物（Ｂ２）］
ビニル基を有する化合物（Ｂ２）としては、１個のビニル基を有する化合物（Ｂ２１）及び２個以上（好ましくは２〜６個）のビニル基を有する化合物（Ｂ２２）が挙げられる。
該（Ｂ２１）としては、例えば、炭素数２〜３５の単官能ビニルアミン（Ｂ２１１）、炭素数３〜３５の単官能ビニルエーテル（Ｂ２１２）が挙げられる。
該（Ｂ２２）としては、例えば、炭素数８〜５０の２〜６官能ビニルエーテル（Ｂ２２１）が挙げられる。
【００２７】
炭素数２〜３５の単官能ビニルアミン（Ｂ２１１）：
例えば、ビニルアミン、Ｎ−メチルビニルアミン、Ｎ−エチルビニルアミン、Ｎ−プロピルビニルアミン、Ｎ−ｎ−ブチルビニルアミン、Ｎ−ｔ−ブチルビニルアミン、Ｎ−ブトキシメチルビニルアミン、Ｎ−イソプロピルビニルアミン、Ｎ−メチロールビニルアミン、Ｎ，Ｎ−ジメチルビニルアミン及びＮ，Ｎ−ジエチルビニルアミン、Ｎ−ビニルモルホリン；
【００２８】
炭素数３〜３５のビニルエーテル化合物（Ｂ２１２）：
例えば、メチルビニルエーテル、エチルビニルエーテル、ブチルビニルエーテル、ｔｅｒｔ−ブチルビニルエーテル、ヘキシルビニルエーテル、２−エチルヘキシルビニルエーテル、ｔｅｒｔ−オクチルビニルエーテル、２，３−ジメチルヘキシルビニルエーテル、イソアミルビニルエーテル、デシルビニルエーテル、イソデシルビニルエーテル、ステアリルビニルエーテル、イソステアリルビニルエーテル、シクロヘキシルビニルエーテル、４−ｎ−ブチルシクロへキシルビニルエーテル、ボルニルビニルエーテル、イソボルニルビニルエーテル、ベンジルビニルエーテル、２−エチルヘキシルジグリコールビニルエーテル、ブトキシエチルビニルエーテル、２−クロロエチルビニルエーテル、４−ブロモブチルビニルエーテル、シアノエチルビニルエーテル、ブトキシメチルビニルエーテル、メトキシプロピレンモノビニルエーテル、３−メトキシブチルビニルエーテル、アルコキシメチルビニルエーテル、２−エチルへキシルカルビトールビニルエーテル、アルコキシエチルビニルエーテル、２−（２−メトキシエトキシ）エチルビニルエーテル、２−（２−ブトキシエトキシ）エチルビニルエーテル、２，２，２−テトラフルオロエチルビニルエーテル、１Ｈ，１Ｈ，２Ｈ，２Ｈ−パーフルオロデシルビニルエーテル、４−ブチルフェニルビニルエーテル、フェニルビニルエーテル、２，４，５−テトラメチルフェニルビニルエーテル、４−クロロフェニルビニルエーテル、フェノキシメチルビニルエーテル、フェノキシエチルビニルエーテル、グリシジルビニルエーテル、グリシジロキシブチルビニルエーテル、グリシジロキシエチルビニルエーテル、グリシジロキシプロピルビニルエーテル、テトラヒドロフルフリルビニルエーテル、ヒドロキシアルキルビニルエーテル、２−ヒドロキシエチルビニルエーテル、３−ヒドロキシプロピルビニルエーテル、２−ヒドロキシプロピルビニルエーテル、２−ヒドロキシブチルビニルエーテル、４−ヒドロキシブチルビニルエーテル、ジメチルアミノエチルビニルエーテル、ジエチルアミノエチルビニルエーテル、ジメチルアミノプロピルビニルエーテル、ジエチルアミノプロピルビニルエーテル、トリメトキシシリルプロピルビニルエーテル、トリメトキシシリルプロピルビニルエーテル、トリメチルシリルプロピルビニルエーテル、ポリエチレンオキサイドモノメチルエーテルビニルエーテル、オリゴエチレンオキサイドモノメチルエーテルビニルエーテル、ポリエチレンオキサイドビニルエーテル、オリゴエチレンオキサイドビニルエーテル、オリゴエチレンオキサイドモノアルキルエーテルビニルエーテル、ポリエチレンオキサイドモノアルキルエーテルビニルエーテル、ジプロピレングリコールビニルエーテル、ポリプロピレンオキサイドモノアルキルエーテルビニルエーテル、オリゴプロピレンオキサイドモノアルキルエーテルビニルエーテル、ブトキシジエチレングリコールビニルエーテル、トリフロロエチルビニルエーテル、パーフロロオクチルエチルビニルエーテル、２−ヒドロキシ−３−フェノキシプロピルビニルエーテル、ＥＯ変性フェノールビニルエーテル、ＥＯ変性クレゾールビニルエーテル、ＥＯ変性ノニルフェノールビニルエーテル、ＰＯ変性ノニルフェノールビニルエーテル及びＥＯ変性−２−エチルヘキシルビニルエーテル；
【００２９】
炭素数８〜５０の２〜６官能ビニルエーテル（Ｂ２２１）：
例えば、１，６−ヘキサンジオールジビニルエーテル、１，１０−デカンジオールジビニルエーテル、ネオペンチルグリコールジビニルエーテル、２，４−ジメチル−１，５−ペンタンジオールジビニルエーテル、ブチルエチルプロパンジオールジビニルエーテル、エトキシ化シクロヘキサンメタノールジビニルエーテル、ポリプロピレングリコールジビニルエーテル、ポリエチレングリコールジビニルエーテル、オリゴエチレングリコールジビニルエーテル、エチレングリコールジビニルエーテル、２−エチル−２−ブチル−ブタンジオールジビニルエーテル、ヒドロキシピバリン酸ネオペンチルグリコールジビニルエーテル、ＥＯ変性ビスフェノールＡジビニルエーテル、ＥＯ変性ビスフェノールＦジビニルエーテル、ポリプロピレングリコールジビニルエーテル、オリゴプロピレングリコールジビニルエーテル、１，４−ブタンジオールジビニルエーテル、２−エチル−２−ブチル−プロパンジオールジビニルエーテル、１，９−ノナンジオールジビニルエーテル、プロポキシ化エトキシ化ビスフェノールＡジビニルエーテル、トリメチロールプロパントリビニルエーテル、トリメチロールエタントリビニルエーテル、トリメチロールプロパンのアルキレンオキサイド変性トリビニルエーテル、ペンタエリスリトールトリビニルエーテル、ジペンタエリスルトールトリビニルエーテル、トリメチロールプロパントリ（ビニルオキシプロピル）エーテル、ソルビトールトリビニルエーテル、ペンタエリスリトールの炭素数２〜４のアルキレンオキサイド１〜３０モル付加物のトリビニルエーテル、エトキシ化グリセリントリビニルエーテル、プロピオン酸ジペンタエリスリトールトリビニルエーテル、ペンタエリスリトールテトラビニルエーテル、ソルビトールテトラビニルエーテル、ジトリメチロールプロパンテトラビニルエーテル、ジペンタエリスリトールテトラビニルエーテル、プロピオン酸ジペンタエリスリトールテトラビニルエーテル、ペンタエリスリトールの炭素数２〜４のアルキレンオキサイド１〜３０モル付加物のテトラビニルエーテル、ソルビトールペンタビニルエーテル、ジペンタエリスリトールペンタビニルエーテル、ジペンタエリスリトールヘキサビニルエーテル、ソルビトールヘキサビニルエーテル、カプロラクトン変性ジペンタエリスリトールヘキサビニルエーテルが挙げられる。
【００３０】
［アリル基を有する化合物（Ｂ３）］
アリル基を有する化合物（Ｂ３）としては、１個のアリル基を有する化合物（Ｂ３１）及び２個以上（好ましくは２〜６個）のアリル基を有する化合物（Ｂ３２）が挙げられる。
該（Ｂ３１）としては、例えば、炭素数３〜３５の単官能アリルアミン（Ｂ３１１）、炭素数３〜３５の単官能アリルエーテル（Ｂ３１２）が挙げられる。
該（Ｂ３２）としては、例えば炭素数８〜５０の２〜６官能アリルエーテル（Ｂ３２１）、２官能以上のウレタンアリルエーテル（Ｂ３２２）、２官能以上のポリエステルアリルエーテル（Ｂ３２３）が挙げられる。
【００３１】
炭素数３〜３５の単官能アリルアミン（Ｂ３１１）：
例えば、アリルアミン、Ｎ−メチルアリルアミン、Ｎ−エチルアリルアミン、Ｎ−プロピルアリルアミン、Ｎ−ｎ−ブチルアリルアミン、Ｎ−ｔ−ブチルアリルアミン、Ｎ−ブトキシメチルアリルアミン、Ｎ−イソプロピルアリルアミン、Ｎ−メチロールアリルアミン、Ｎ，Ｎ−ジメチルアリルアミン及びＮ，Ｎ−ジエチルアリルアミン、Ｎ−アリルモルホリン；
【００３２】
炭素数３〜３５の単官能アリルエーテル化合物（Ｂ３１２）：
例えば、メチルアリルエーテル、エチルアリルエーテル、ブチルアリルエーテル、ｔｅｒｔ−ブチルアリルエーテル、ヘキシルアリルエーテル、２−エチルヘキシルアリルエーテル、ｔｅｒｔ−オクチルアリルエーテル、２，３−ジメチルヘキシルアリルエーテル、イソアミルアリルエーテル、デシルアリルエーテル、イソデシルアリルエーテル、ステアリルアリルエーテル、イソステアリルアリルエーテル、シクロヘキシルアリルエーテル、４−ｎ−ブチルシクロへキシルアリルエーテル、ボルニルアリルエーテル、イソボルニルアリルエーテル、ベンジルアリルエーテル、２−エチルヘキシルジグリコールアリルエーテル、ブトキシエチルアリルエーテル、２−クロロエチルアリルエーテル、４−ブロモブチルアリルエーテル、シアノエチルアリルエーテル、ブトキシメチルアリルエーテル、メトキシプロピレンモノアリルエーテル、３−メトキシブチルアリルエーテル、アルコキシメチルアリルエーテル、２−エチルへキシルカルビトールアリルエーテル、アルコキシエチルアリルエーテル、２−（２−メトキシエトキシ）エチルアリルエーテル、２−（２−ブトキシエトキシ）エチルアリルエーテル、２，２，２−テトラフルオロエチルアリルエーテル、１Ｈ，１Ｈ，２Ｈ，２Ｈ−パーフルオロデシルアリルエーテル、４−ブチルフェニルアリルエーテル、フェニルアリルエーテル、２，４，５−テトラメチルフェニルアリルエーテル、４−クロロフェニルアリルエーテル、フェノキシメチルアリルエーテル、フェノキシエチルアリルエーテル、グリシジルアリルエーテル、グリシジロキシブチルアリルエーテル、グリシジロキシエチルアリルエーテル、グリシジロキシプロピルアリルエーテル、テトラヒドロフルフリルアリルエーテル、ヒドロキシアルキルアリルエーテル、２−ヒドロキシエチルアリルエーテル、３−ヒドロキシプロピルアリルエーテル、２−ヒドロキシプロピルアリルエーテル、２−ヒドロキシブチルアリルエーテル、４−ヒドロキシブチルアリルエーテル、ジメチルアミノエチルアリルエーテル、ジエチルアミノエチルアリルエーテル、ジメチルアミノプロピルアリルエーテル、ジエチルアミノプロピルアリルエーテル、トリメトキシシリルプロピルアリルエーテル、トリメトキシシリルプロピルアリルエーテル、トリメチルシリルプロピルアリルエーテル、ポリエチレンオキサイドモノメチルエーテルアリルエーテル、オリゴエチレンオキサイドモノメチルエーテルアリルエーテル、ポリエチレンオキサイドアリルエーテル、オリゴエチレンオキサイドアリルエーテル、オリゴエチレンオキサイドモノアルキルエーテルアリルエーテル、ポリエチレンオキサイドモノアルキルエーテルアリルエーテル、ジプロピレングリコールアリルエーテル、ポリプロピレンオキサイドモノアルキルエーテルアリルエーテル、オリゴプロピレンオキサイドモノアルキルエーテルアリルエーテル、ブトキシジエチレングリコールアリルエーテル、トリフロロエチルアリルエーテル、パーフロロオクチルエチルアリルエーテル、２−ヒドロキシ−３−フェノキシプロピルアリルエーテル、ＥＯ変性フェノールアリルエーテル、ＥＯ変性クレゾールアリルエーテル、ＥＯ変性ノニルフェノールアリルエーテル、ＰＯ変性ノニルフェノールアリルエーテル及びＥＯ変性−２−エチルヘキシルアリルエーテル；
【００３３】
炭素数８〜５０の２〜６官能アリルエーテル（Ｂ３２１）〔後述の（Ｂ３２２）および（Ｂ３２３）以外のもの〕：
例えば、１，６−ヘキサンジオールジアリルエーテル、１，１０−デカンジオールジアリルエーテル、ネオペンチルグリコールジアリルエーテル、２，４−ジメチル−１，５−ペンタンジオールジアリルエーテル、ブチルエチルプロパンジオールジアリルエーテル、エトキシ化シクロヘキサンメタノールジアリルエーテル、ポリプロピレングリコールジアリルエーテル、ポリエチレングリコールジアリルエーテル、オリゴエチレングリコールジアリルエーテル、エチレングリコールジアリルエーテル、２−エチル−２−ブチル−ブタンジオールジアリルエーテル、ヒドロキシピバリン酸ネオペンチルグリコールジアリルエーテル、ＥＯ変性ビスフェノールＡジアリルエーテル、ＥＯ変性ビスフェノールＦジアリルエーテル、ポリプロピレングリコールジアリルエーテル、オリゴプロピレングリコールジアリルエーテル、１，４−ブタンジオールジアリルエーテル、２−エチル−２−ブチル−プロパンジオールジアリルエーテル、１，９−ノナンジオールジアリルエーテル、プロポキシ化エトキシ化ビスフェノールＡジアリルエーテル、トリメチロールプロパントリアリルエーテル、トリメチロールエタントリアリルエーテル、トリメチロールプロパンのアルキレンオキサイド変性トリアリルエーテル、ペンタエリスリトールトリアリルエーテル、ジペンタエリスルトールトリアリルエーテル、トリメチロールプロパントリ（アリルオキシプロピル）エーテル、ソルビトールトリアリルエーテル、ペンタエリスリトールの炭素数２〜４のアルキレンオキサイド１〜３０モル付加物のトリアリルエーテル、エトキシ化グリセリントリアリルエーテル、プロピオン酸ジペンタエリスリトールトリアリルエーテル、ペンタエリスリトールテトラアリルエーテル、ソルビトールテトラアリルエーテル、ジトリメチロールプロパンテトラアリルエーテル、ジペンタエリスリトールテトラアリルエーテル、プロピオン酸ジペンタエリスリトールテトラアリルエーテル、ペンタエリスリトールの炭素数２〜４のアルキレンオキサイド１〜３０モル付加物のテトラアリルエーテル、ソルビトールペンタアリルエーテル、ジペンタエリスリトールペンタアリルエーテル、ジペンタエリスリトールヘキサアリルエーテル、ソルビトールヘキサアリルエーテル、カプロラクトン変性ジペンタエリスリトールヘキサアリルエーテルが挙げられる。
【００３４】
２官能以上（好ましくは２〜８官能、さらに好ましくは２官能）のウレタンアリルエーテル（Ｂ３２２）は、イソシアネートに水酸基を有するアリルアルコール誘導体を反応させることにより得られる化合物であれば特に限定されず、例えば、２つのイソシアネート基を有する化合物１当量に対して水酸基を有するアリルアルコール誘導体２当量を触媒として金属系化合物（例えばスズ系）存在下で反応させることによって得ることができる。
【００３５】
２官能以上のウレタンアリルエーテル（Ｂ３２２）の原料となるイソシアネートとしては特に限定されず、例えば、イソホロンジイソシアネート、２，４−トリレンジイソシアネート、２，６−トリレンジイソシアネート、ヘキサメチレンジイソシアネート、トリメチルヘキサメチレンジイソシアネート、ジフェニルメタン−４，４’−ジイソシアネート（ＭＤＩ）、水添ＭＤＩ、ポリメリックＭＤＩ、１，５−ナフタレンジイソシアネート、ノルボルナンジイソシネート、トリジンジイソシアネート、キシリレンジイオシアネート（ＸＤＩ）、水添ＸＤＩ、リジンジイソシアネート、トリフェニルメタントリイソシアネート、トリス（イソシアネートフェニル）チオフォスフェート、テトラメチルキシレンジイソシアネート、１，６，１０−ウンデカントリイソシアネートが挙げられる。
【００３６】
また、上記イソシアネートとしては、例えば、エチレングリコール、グリセリン、ソルビトール、トリメチロールプロパン、（ポリ）プロピレングリコール、カーボネートジオール、ポリエーテルジオール、ポリエステルジオール、ポリカプロラクトンジオール等のポリオールと過剰のイソシアネートとの反応により得られる鎖延長されたイソシアネート化合物も用いることができる。
【００３７】
２官能以上（好ましくは２〜８官能、さらに好ましくは２官能）のウレタンアリルエーテル（Ｂ３２２）の原料となる水酸基を有するアリルアルコール誘導体としては特に限定されず、例えば、２−ヒドロキシエチルアリルエーテル、２−ヒドロキシプロピルアリルエーテル、４−ヒドロキシブチルアリルエーテル、２−ヒドロキシブチルアリルエーテルやエチレングリコール、プロピレングリコール、１，３−プロパンジオール、１，３−ブタンジオール、１，４−ブタンジオール、ポリエチレングリコール等の二価のアルコールのモノアリルエーテル、トリメチロールエタン、トリメチロールプロパン、グリセリン等の三価のアルコールのモノアリルエーテル又はジアリルエーテル、ビスフェノールＡ変性エポキシアリルエーテル等のエポキシアリルエーテル等が挙げられる。
【００３８】
２官能以上（好ましくは２〜８官能、さらに好ましくは２官能）のポリエステルアリルエーテル（Ｂ３２３）は、多価カルボン酸と多価アルコールの縮合によって得られる末端に水酸基を有するポリエステルオリゴマーの水酸基をアリルブロミドでエーテル化することにより、あるいは、多価カルボン酸にアルキレンオキシドを付加して得られるオリゴマーの末端の水酸基をアリルブロミドでエーテル化することにより得ることができる。
【００３９】
２官能以上のポリエステルアリルエーテル（Ｂ３２３）の構成単位である多価アルコールとしては、例えば、エチレングリコール、１，２−プロピレングリコール、１，３−プロピレングリコール、１，４−ブタンジオ−ル、ネオペンチルグリコール、１，４−ブテンジオール、１，５−ペンタンジオール、１，６−ヘキサンジオール等のアルキレングリコール；ジエチレングリコール、トリエチレングリコール、ジプロピレングリコール、ポリエチレングリコール、ポリプロピレングリコール、ポリテトラメチレングリコール等のアルキレンエーテルグリコール；１，４−シクロヘキサンジメタノール、水素添加ビスフェノールＡ等の脂環式ジオール；ビスフェノールＡ、ビスフェノールＦ、ビスフェノールＳ等のビスフェノール；ビスフェノールのアルキレンオキサイド（ＥＯ、ＰＯ、ＢＯ等）付加物（平均付加モル数２〜８）、グリセリン等が挙げられる。
【００４０】
２官能以上のポリエステルアリルエーテル（Ｂ３２３）の構成単位である多価カルボン酸としては、例えば、マレイン酸、フマール酸、シトラコン酸、イタコン酸、グルタコン酸、フタル酸、イソフタル酸、テレフタル酸、コハク酸、アジピン酸、セバンチン酸、アゼライン酸、マロン酸、ｎ−ドデセニルコハク酸、イソドデセニルコハク酸、ｎ−ドデシルコハク酸、イソドデシルコハク酸、ｎ−オクテニルコハク酸、イソオクテニルコハク酸、ｎ−オクチルコハク酸、イソオクチルコハク酸、アコニット酸等、またはこれらの酸の無水物もしくは低級アルキルエステル等が挙げられる。
【００４１】
上記エチレン性不飽和基を有する化合物（Ｂ）のうち、硬化性および硬化物の機械物性の観点から好ましいのは（Ｂ１）、さらに好ましいのは（Ｂ１１２）、（Ｂ１２）、とくに好ましいのは（Ｂ１２）である。
また、（Ｂ）の重量に基づく、（Ｂ１２）、（Ｂ２２）および（Ｂ３２）の合計重量は、後述の活性エネルギー線硬化型組成物のハンドリング性および硬化性、硬化物の機械物性の観点から、好ましくは５０％以上、さらに好ましくは７０％以上、とくに好ましくは９０％以上である。
なお、上記（Ｂ）は、１種単独でも、２種以上を併用してもよい。
【００４２】
＜ベンゾトリアゾール骨格またはトリアジン骨格を有する紫外線吸収剤（Ｃ）＞
本発明におけるベンゾトリアゾール骨格またはトリアジン骨格を有する紫外線吸収剤（Ｃ）としては、２−（２−ヒドロキシ−５−メチル）ベンゾトリアゾール、２−［２−ヒドロキシ−３，５−ビス（α，α−ジメチルベンジル）フェニル］−２Ｈ−ベンゾトリアゾール、２−（２’−ヒドロキシ−５’−ｔ−ブチルフェニル）ベンゾトリアゾール、２−（２’−ヒドロキシ−３’−ｔ−ブチル−５’−メチルフェニル）ベンゾトリアゾール、２−（２’−ヒドロキシ−３’，５’−ｔ−ブチルフェニル）ベンゾトリアゾール、２−（２’−ヒドロキシ−３’，５’−ｔ−ブチルフェニル）−５−クロロベンゾトリアゾール、２−（２Ｈ−ベンゾトリアゾール−２−イル）−４，６−ビス（１−メチル−１−フェニルエチル）フェノール、２−（２’−ヒドロキシ−３’，５’−ｔ−ペンチルベンゾトリアゾール、２−［２’−ヒドロキシ−５’−（１，１，３，３，−テトラメチルブチル）］ベンゾトリアゾール、２−（２’−ヒドロキシ−３’−ｓ−ブチル−５’−ｔ−ブチルベンゾトリアゾール、２−（２’−ヒドロキシ−３−ドデシル−５’−メチルベンゾトリアゾール、２−（２’−ヒドロキシ−３’−ｔ−ブチル−５’−メチルフェニル）−５−クロロベンゾトリアゾール、２−（２’−ヒドロキシ−５’−メチルフェニル）ベンゾトリアゾール、２，２−メチレンビス［４−（１，１，３，３−テトラメチルブチル）］−６−（２Ｈ−ベンゾトリアゾール−２−イル）フェノール］、３−［３−（２Ｈ−ベンゾトリアゾール−２−イル）−５−ｔ−ブチル−４−ヒドロキシフェニル］プロピオネート、これらの混合物等が挙げられる。
上記（Ｃ）のうち、好ましいのはトリアジン骨格を有するものである。
【００４３】
＜ヒンダードアミン光安定剤（Ｄ）＞
本発明におけるヒンダードアミン光安定剤（Ｄ）としては、テトラキス（２，２，６，６−ペンタメチル−４−ピペリジル）ブタン−１，２，３，４−テトラカルボキシレート、テトラキス（２，２，６，６−テトラメチル−４−ピペリジル）ブタン−１，２，３，４−テトラカルボキシレート、１，２，３，４−ブタンテトラカルボン酸−１，２，３−トリス（２，２，６，６−テトラメチル−４−ピペリジニル）−４−トリデシル、１，２，３，４−ブタンテトラカルボン酸−１−ヘキサデシル−２，３，４−トリス（２，２，６，６−テトラメチル−４−ピペリジニル）、ビス（１，２，２，６，６−ペンタメチル−４−ピペリジル）セバケート）、ビス（２，２，６，６−テトラメチル−４−ピペリジル）セバケート、ビス（１−ウンデカノキシ−２，２，６，６−テトラメチルピペリジン−４−イル）カーボネート、１，２，２，６，６−ペンタメチル−４−ピペリジル （メタ）アクリレート、２，２，６，６−テトラメチル−４−ピペリジル（メタ）アクリレート、ビス（１，２，２，６，６−ペンタメチル−４−ピペリジル）［［３，５−ビス（１，１−ジメチルエチル）−４−ヒドロキシフェニル］メチル］ブチルマロネート、ビス（１，２，２，６，６−ペンタメチル−４−ピペリジル）セバケート、メチル−１，２，２，６，６−ペンタメチル−４−ピペリジルセバケート、これらの混合物等が挙げられる。
上記（Ｄ）のうち、好ましいのはピペリジン骨格を有するものである。
【００４４】
＜前記（Ｃ）、（Ｄ）以外の酸化防止剤（Ｅ）＞
本発明における酸化防止剤（Ｅ）としては、ジ−ｔ−ブチルヒドロキシトルエン（ＢＨＴ）、２，４−ビス−（ｎ−オクチルチオ）−６−（４−ヒドロキシ−３，５−ジ−ｔ−ブチルアニリノ）−１，３，５−トリアジン、ペンタエリスリチル・テトラキス［３−（３，５−ジ−ｔ−ブチル−４−ヒドロキシフェニル）プロピオネート］、２，２−チオ−ジエチレンビス［３−（３，５−ジ−ｔ−ブチル−４−ヒドロキシフェニル）プロピオネート］、トリエチレングリコール−ビス［３−（３−ｔ−ブチル−５−メチル−４−ヒドロキシフェニル）プロピオネート］、１，６−ヘキサンジオール−ビス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート、Ｎ，Ｎ’−ヘキサメチレンビス（３，５−ジ−ｔ−ブチル−４−ヒドロキシ−ヒドロシンナマミド）、１，３，５−トリメチル−２，４，６−トリス（３，５−ジ−ｔ−ブチル−４−ヒドロキシベンジル）ベンゼン、トリス−（３，５−ジ−ｔ−ブチル−４−ヒドロキシベンジル）−イソシアヌレート、オクチル化ジフェニルアミン、２，４，−ビス［（オクチルチオ）メチル］−Ｏ−クレゾール、イソオクチル−３−（３，５−ジ−ｔ−ブチル−４−ヒドロキシフェニル）プロピオネート、ジブチルヒドロキシトルエン、３，９−ビス（２，６−ジ−ｔｅｒｔ−ブチル−４−メチルフェノキシ）−２，４，８，１０−テトラオキサ−３，９−ジホスファスピロ［５．５］ウンデカン、２，２’−メチレンビス（４，６−ジ−ｔｅｒｔ−ブチルフェニル）２−エチルヘキシルホスファイト、トリス（２，４−ジ−ｔｅｒｔ−ブチルフェニル）ホスファイト、３，９−ビス（オクタデシロキシ）−２，４，８，１０−テトラオキサ−３，９−ジホスファスピロ［５．５］ウンデカン、トリス（ノニルフェニル）ホスファイト、２−エチルヘキシルジフェニルホスファイト、イソデシルジフェニルホスファイト、トリイソデシル ホスファイト、トリフェニルホスファイト、これらの混合物等が挙げられる。
上記（Ｅ）のうち、好ましいのはペンタエリトリトールテトラキス［３−（３，５−ジ−ｔｅｒｔ−ブチル−４−ヒドロキシフェニル）プロピオナート］である。
【００４５】
［活性エネルギー線硬化型樹脂組成物（Ｘ）］
本発明の活性エネルギー線硬化型樹脂組成物（Ｘ）は、前記（Ａ）〜（Ｂ）と、前記（Ｃ）〜（Ｅ）からなる群から選ばれる少なくとも１種とを含有してなる。
｛（Ａ）＋（Ｂ）｝のカルボキシル基濃度［ｘ］（ｍｍｏｌ／ｇ）は、耐候性および基材密着性の観点から好ましくは０．１〜１０．０ｍｍｏｌ／ｇ、さらに好ましくは１．０〜８．０ｍｍｏｌ／ｇ、とくに好ましくは１．５〜６．０ｍｍｏｌ／ｇ、最も好ましくは２．０〜４．０ｍｍｏｌ／ｇである。｛（Ａ）＋（Ｂ）｝のカルボキシル基濃度［ｘ］（ｍｍｏｌ／ｇ）は下記式（１）により算出できる。
［ｘ］＝（ａ0×ｃ0／Ｍ0＋ａ1×ｃ1／Ｍ1＋・・・
＋ａi×ｃi／Ｍi＋・・・＋ａn×ｃn／Ｍn）×１０      （１）
上記式（１）中、ａ0、ａ1、・・・ａi、・・・ａnは、｛（Ａ）＋（Ｂ）｝を構成するカルボキシル基含有化合物各成分（以下各成分と略記）の重量％、ｃ0、ｃ1、・・・ｃi、・・・ｃnは、各成分中のカルボキシル基の数、Ｍ0、Ｍ1、・・・Ｍi、・・・Ｍnは、各成分の分子量を表す。
【００４６】
｛（Ａ）＋（Ｂ）｝のエチレン性不飽和基濃度［ｙ］（ｍｍｏｌ／ｇ）は、硬化性および硬化収縮の観点から好ましくは１．０〜１５．０ｍｍｏｌ／ｇ、さらに好ましくは２．０〜１２．０ｍｍｏｌ／ｇ、とくに好ましくは３．０〜１０．０ｍｍｏｌ／ｇである。｛（Ａ）＋（Ｂ）｝のエチレン性不飽和基濃度［ｙ］（ｍｍｏｌ／ｇ）は下記式（１）により算出できる。
［ｙ］＝（ｂ0×ｄ0／Ｍ0＋ｂ1×ｄ1／Ｍ1＋・・・
＋ｂi×ｄi／Ｍi＋・・・＋ｂn×ｄn／Ｍn）×１０      （２）
上記式（２）中、ｂ0、ｂ1、・・・ｂi、・・・ｂnは、｛（Ａ）＋（Ｂ）｝を構成するエチレン性不飽和基含有化合物各成分（以下各成分と略記）の重量％、ｄ0、ｄ1、・・・ｄi、・・・ｄnは、各成分中のエチレン性不飽和基の数、Ｍ0、Ｍ1、・・・Ｍi、・・・Ｍnは、各成分の分子量を表す。
【００４７】
また、（Ａ）と（Ｂ）との重量比［（Ａ）／（Ｂ）］は、耐候性および、基材密着性、表面硬度の観点から、好ましくは１０／９０〜８０／２０、さらに好ましくは１５／８５〜７０／３０、とくに好ましくは２０／８０〜６０／４０である。
【００４８】
前記（Ｃ）〜（Ｅ）からなる群から選ばれる少なくとも１種として、耐候性の観点から、好ましいのは（Ｃ）、（Ｄ）、（Ｃ）と（Ｄ）との併用、さらに好ましいのは（Ｃ）と（Ｄ）と（Ｅ）との併用である。
また、前記（Ａ）と（Ｂ）の合計重量に基づく、（Ｃ）〜（Ｅ）の重量のそれぞれの割合は、耐候性および表面硬度の観点から、
（Ｃ）：好ましくは０．１〜１０重量％、さらに好ましくは０．２〜７．０重量％、
（Ｄ）：好ましくは０．１〜５．０重量％、さらに好ましくは０．２〜２．５重量％、
（Ｅ）：好ましくは０．１〜５．０重量％、さらに好ましくは０．２〜２．５重量％、
である。
また、前記（Ａ）と（Ｂ）の合計重量に基づく、（Ｃ）〜（Ｅ）の合計重量の割合は、耐候性および表面硬度の観点から、好ましくは０．３〜１５重量％、さらに好ましくは１．０〜１０重量％である。
【００４９】
本発明の活性エネルギー線硬化型樹脂組成物（Ｘ）には、さらに耐候性を高めるために、ポリジアルキルシロキサン鎖（アルキルの炭素数１〜６、好ましくは１）を有する化合物（Ｆ）を含有してもよい。
該化合物（Ｆ）としては、ポリジメチルシロキサン、そのポリエーテル変性物、そのポリエステル変性物、ポリジメチルシロキサン骨格を有するアクリルポリマー、ポリジメチルシロキサン骨格を有するウレタンポリマー等が挙げられる。
化合物（Ｆ）の市販品としては、ポリエーテル変性ポリジメチルシロキサン［商品名「ＫＦ−６１５Ａ」、信越化学（株）社製］、ポリエーテル変性ポリジメチルシロキサン［商品名「ＢＹＫ−３３３」、ＢＹＫ Ｃｈｅｍｉｅ社製］、アクリル基を有するポリエーテル変性ポリジメチルシロキサン［商品名「ＢＹＫ−ＵＶ３５００」、ＢＹＫ Ｃｈｅｍｉｅ社製］、ポリメチルフェニルシロキサン［商品名「ＫＦ−５６」、信越化学（株）社製］等が挙げられる。該（Ｆ）は、１種単独でも。２種以上を併用してもよい。
上記（Ｆ）のうち、好ましいのはポリエーテル変性したものである。
前記（Ａ）と（Ｂ）の合計重量に基づく、化合物（Ｆ）の重量の割合は、耐候性および表面硬度の観点から、好ましくは０．１〜５．０重量％、さらに好ましくは０．２〜２．５重量％である。
【００５０】
また、本発明の活性エネルギー線硬化型樹脂組成物（Ｘ）には、本発明の効果を阻害しない範囲で、必要により、光重合開始剤（Ｇ）、フィラー（Ｈ）を含有してもよい。
【００５１】
光重合開始剤（Ｇ）としては、２，４，６−トリメチルベンゾイル−ジフェニル−ホスフィンオキサイド、ビス（２，４，６−トリメチルベンゾイル）−フェニルホスフィンオキサイド、２−メチル−１−（４−メチルチオフェニル）−２−モルフォリノプロパン−１−オン、２−ベンジル−２−ジメチルアミノ−１−（４−モルフォリノフェニル）ブタノン、１，２−（ジメチルアミノ）−２−［（４−メチルフェニル）メチル］−１−［４−（４−モルホリニル）フェニル］−１−ブタノン、２，２−ジメトキシ−１，２−ジフェニルエタン−１−オン、１−ヒドロキシ−シクロヘキシル−フェニル−ケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２−ヒロドキシ−１−｛４−［４−（２−ヒドロキシ−２−メチル−プロピオニル）−ベンジル］フェニル｝−２−メチル−プロパン−１−オン、ベンゾインメチルエーテル、ベンゾインエチルエーテル、ベンゾインイソプロピルエーテル、１，２−オクタンジオン−１−（４−［フェニルチオ）−２−（Ｏ−ベンゾイルオキシム）］、エタノン−１−（９−エチル−６−（２−メチルベンゾイル）−９Ｈ−カルバゾール−３−イル］−１−（０−アセチルオキシム）、ビス（η５−２，４−シクロペンタジエン−１−イル）−ビス（２，６−ジフルオロ−３−（１Ｈ−ピロール−１−イル）−フェニル）チタニウム等が挙げられる。
【００５２】
フィラー（Ｈ）としては、シリカ、ジルコニア、アルミナ等が挙げられる。
【００５３】
前記（Ｇ）〜（Ｈ）は、１種類または２種類以上使用できる。（Ｇ）〜（Ｈ）の添加量は、｛（Ａ）＋（Ｂ）｝の重量に基づいて、それぞれ、好ましくは１０重量％以下、さらに好ましくは０．１〜５重量％である。
【００５４】
本発明の組成物は、塗工の際に、塗工に適した粘度に調整するために、必要に応じて溶剤で希釈してもよい。溶剤の使用量は、溶剤を加える前の該組成物の重量に基づいて通常２，０００％以下、塗工性および生産性の観点から好ましくは１０〜５００％である。また、塗工料粘度は、使用時の温度（通常５〜６０℃）で、通常５〜５００，０００ｍＰａ・ｓ、安定塗工の観点から好ましくは５０〜１０，０００ｍＰａ・ｓである。
【００５５】
該溶剤としては、本発明の組成物中の樹脂分を溶解するものであれば特に限定されることはなく、具体的には、芳香族炭化水素（例えばトルエン、キシレンおよびエチルベンゼン）、エステルまたはエーテルエステル（例えば酢酸エチル、酢酸ブチルおよびメトキシブチルアセテート）、エーテル（例えばジエチルエーテル、テトラヒドロフラン、エチレングリコールのモノエチルエーテル、エチレングリコールのモノブチルエーテル、プロピレングリコールのモノメチルエーテルおよびジエチレングリコールのモノエチルエーテル）、ケトン（例えばアセトン、メチルエチルケトン（ＭＥＫ）、メチルイソブチルケトン（ＭＩＢＫ）、ジ−ｎ−ブチルケトンおよびシクロヘキサノン）、アルコール（例えばメタノール、エタノール、ｎ−およびｉ−プロパノール（ＩＰＡ）、ｎ−、ｉ−、ｓｅｃ−およびｔ−ブタノール、２−エチルヘキシルアルコールおよびベンジルアルコール）、アミド（例えばジメチルホルムアミド、ジメチルアセトアミド、Ｎ−メチルピロリドン等）、スルホキシド（例えばジメチルスルホキシド）、水、およびこれらの２種以上の混合溶剤が挙げられる。
これらのうち保存安定性および生産性の観点から好ましいのは沸点が７０〜１００℃のエステル、ケトンおよびアルコール、さらに好ましいのは酢酸エチル、ＭＥＫ、ＭＩＢＫ、ＩＰＡおよびこれらの混合物である。
【００５６】
［硬化物］
本発明の硬化物は、前記活性エネルギー線硬化型樹脂組成物（Ｘ）が硬化ものである。
該活性エネルギー線硬化型樹脂組成物は、活性エネルギー線により硬化されて硬化物となる。該活性エネルギー線としては、紫外線、電子線等が挙げられる。
該紫外線を照射する場合、高圧水銀灯、メタルハライドランプ等を備えた公知の紫外線照射装置を使用することができる。紫外線の照射量は、好ましくは、３０〜２，０００ｍＪ／ｃｍ2である。照射量が３０ｍＪ／ｃｍ2未満では硬化性組成物の硬化が不十分となり、２，０００ｍＪ／ｃｍ2を超えると、硬化物が黄変劣化する場合がある。
該電子線を照射する場合、公知の電子線照射装置を使用することができる。電子線の照射量は、好ましくは１〜１０Ｍｒａｄである。照射量が１Ｍｒａｄ未満では、硬化性組成物の硬化が不十分となり、１０Ｍｒａｄを超えると硬化物が劣化する場合がある。
【００５７】
本発明の活性エネルギー線硬化型樹脂組成物は、その構成により、活性エネルギー線で硬化させた硬化物に優れた耐候性、機械物性（表面硬度等）、基材密着性を付与することができる。
このため、該組成物は、種々の用途（成形品、コーティング剤等）に適用でき、とりわけコーティング剤（自動車等の外装および内装のトップコート、建築材の化粧シート等）に有用である。
【実施例】
【００５８】
以下、本発明を実施例によりさらに詳細に説明するが、本発明はこれらに限定されるものではない。以下の実施例において部は重量部、％は重量％を表す。
【００５９】
実施例１〜３８、比較例１
表１〜２に記載の配合組成（部）に従って、一括で配合し、ディスパーサーで均一になるまで撹拌し、各活性エネルギー線硬化型樹脂組成物（Ｘ）を得た。
【００６０】
次に、得られた各活性エネルギー線硬化型樹脂組成物（Ｘ）を、下塗り塗料［エーエスペイント社製、商品名「ユニバーサル  ＺＡＰ  ベース」］で処理した鋼板（０．８×７０×１５０ｍｍ）［日本テストパネル社製、商品名「サーフダインセレクト１０００」］に、アプリケーターを用いて硬化後の膜厚が２０μｍとなるように塗布して、８０℃、１分間で溶剤を乾燥させ、窒素雰囲気下で、ベルトコンベア式ＵＶ照射装置［アイグラフィックス（株）製「ＥＣＳ−１５１Ｕ」、以下の評価にも同じ装置を用いた。］にて露光量５００ｍＪ／ｃｍ2で硬化し、硬化物を得た。
なお、実施例３１の活性エネルギー線硬化型樹脂組成物については、下塗り塗料［エーエスペイント社製、商品名「ユニバーサル  ＺＡＰ  ベース」］で処理した鋼板（０．８×７０×１５０ｍｍ）［日本テストパネル社製、商品名「サーフダインセレクト１０００」］に、アプリケーターを用いて硬化後の膜厚が２０μｍとなるように塗布して、８０℃、１分間で溶剤を乾燥させ、窒素雰囲気下で、ＥＢ試験機［ＥＣ２５０：（株）アイ・エレクトロンビーム製］にて照射量４Ｍｒａｄで硬化し、硬化物を得た。
上記の硬化物を、以下の評価方法（１）〜（４）に従って、評価した。
評価結果を表１〜２に示す。
【００６１】
＜評価方法＞
（１）タック性［硬化性の評価］
指触により、以下の評価基準で評価した。
＜評価基準＞
◎：表面にタックがない。
○：表面にわずかにタックがある。
△：表面にタックがある。
×：表面のタックが大きい。
【００６２】
（２）耐候性［耐候性の評価］
綱板上の硬化塗膜について、アイ スーパーＵＶテスター［商品名「ＳＵＶ−Ｗ１６１」、岩崎電気（株）社製］を用いて、６０℃、９０ＲＨ％の雰囲気下で１００時間ＵＶ照射した。次に、上記１００時間ＵＶ照射後の硬化塗膜について、色差計［商品名「多光源分光測色計ＭＳＣ−２」、スガ試験機（株）製］を用いて、試験前後の硬化塗膜を測色した。各硬化塗膜の測色値から、△Ｅ*ａｂを算出し、以下の基準で評価した。
△Ｅ*ａｂ＝［（△Ｌ*）2＋（△ａ*）2＋（△ｂ*）2］1/2
＜評価基準＞
◎：０．７以下
○：０．７超、１．５以下
△：１．５超、２．５以下
×：２．５超
【００６３】
（３）鉛筆硬度［表面硬度の評価］
ＪＩＳ  Ｋ５６００−５−４に準拠し、鉛筆硬度を評価し、以下の基準で評価した。
＜評価基準＞
◎：３Ｈ以上
○：２Ｈ
△：Ｈ〜Ｆ
×：Ｆ未満
【００６４】
（４）基材密着性［基材密着性の評価］
綱板上の硬化塗膜を２ｍｍ×２ｍｍの碁盤目（１００個）にクロスカットし、この上にセロファンテープを張り付けて、引き剥し、目視で以下の基準で評価した。
＜評価基準＞
◎：１００／１００
○：９９／１００〜９０／１００
△：８９／１００〜５０／１００
×：４９／１００〜０／１００
【００６５】
【表１】
2017048371.tif 000002
【００６６】
【表２】
2017048371.tif 000003
【００６７】
表１〜２中の略号は以下のとおり。
＜少なくとも１個のカルボキシル基と、少なくとも1個のエチレン性不飽和基とを有する化合物（Ａ）＞
（Ａ１−２）、ＨＯＡ−ＨＨ：
２−アクリロイロキシエチルヘキサヒドロフタル酸、
［商品名「ライトアクリレート  ＨＯＡ−ＨＨ」、共栄社（株）製］
（Ａ１−３）、ＨＯＡ−ＭＰＬ（Ｎ）：
２−アクリロイロキシエチル−フタル酸、
［商品名「ライトアクリレート  ＨＯＡ−ＭＰＬ（Ｎ）」、共栄社（株）製］
（Ａ１−４）、ＨＯＡ−ＭＳ：
２−アクリロイロキシエチル−コハク酸、
［商品名「ライトアクリレート  ＨＯＡ−ＭＳ」、共栄社（株）製］
（Ａ１−５）、Ｍ５１０：
ペンタエリスリトールトリアクリレートコハク酸付加物、
［商品名「アロニックス  Ｍ５１０」、東亞合成（株）製］
（Ａ１−６）、Ｍ５２０：
ジペンタエリスリトールペンタアクリレートコハク酸付加物、
［商品名「アロニックス  Ｍ５２０」、東亞合成（株）製］
【００６８】
＜少なくとも１個のエチレン性不飽和基を有し、カルボキシル基を有しない化合物（Ｂ）＞
（Ｂ１１１−１）、ＡＣＭＯ：
アクリロイルモルフォリン、［商品名「ＡＣＭＯ」、ＫＪケミカルズ（株）社製］
（Ｂ１１１−２）、ＰＯＡ：
フェノキシエチルアクリレート、［商品名「ＰＯＡ」、大阪有機化学工業（株）社製］
（Ｂ１１１−３）、ＩＢＸＡ：
イソボルニルアクリレート、［商品名「ＩＢＸＡ」、大阪有機化学工業（株）社製］
（Ｂ１２１−１）、ＢＡ−６４１：
ビスフェノールＡエチレンオキサイド（ＥＯ）４モル付加物のジアクリレート
［商品名「ネオマー  ＢＡ−６４１」、三洋化成（株）製］
（Ｂ１２１−２）、ＴＡ−４０１：
トリメチロールプロパンＥＯ３モル付加物のトリアクリレート
［商品名「ネオマー  ＴＡ−４０１」、三洋化成（株）製］
（Ｂ１２１−３）、ＥＡ−３００：ペンタエリスリトールテトラアクリレート
［商品名「ネオマー  ＥＡ−３００」、三洋化成（株）製］
（Ｂ１２１−４）、ＤＡ−６００：ジペンタエリスリトールヘキサアクリレート
［商品名「ネオマー  ＤＡ−６００」、三洋化成（株）製］
（Ｂ１２２−１）、Ｕ−６ＬＰＡ：
ウレタンアクリレート、［商品名「ＮＫオリゴＵ−６ＬＰＡ」、新中村化学（株）製］
（Ｂ１２２−２）、ＤＲ−Ｕ１９５：
ウレタンアクリレート、［商品名「Ｅｔｅｒｃｕｒｅ  ＤＲ−Ｕ１９５」、長興化学（株）製］
（Ｂ１２３−１）、ＣＮ２２７４：
ポリエステルアクリレート［商品名「ＣＮ２２７４」、サートマー（株）製］
（Ｂ２２１−１）、ＢＡ−６４１ＤＶ：
ビスフェノールＡのＥＯ４モル付加物のジビニルエーテル
（Ｂ３２１−１）、ＢＡ−６４１ＤＡ：
ビスフェノールＡのＥＯ４モル付加物のジアリルエーテル
【００６９】
＜ベンゾトリアゾール骨格またはトリアジン骨格を有する紫外線吸収剤（Ｃ）＞
（Ｃ−１）、ＴＩＮＵＶＩＮ  ４００：
２−（４，６−ビス（２，４−ジメチルフェニル）−１，３，５−トリアジン−
２−イル）−５−ヒドロキシフェニルとオキシラン［（アルキルオキシ）メチル］
オキシランとの反応生成物の８５％１−メトキシ−２−プロパノール溶液、
［商品名「ＴＩＮＵＶＩＮ  ４００」、ＢＡＳＦ（株）製］
（Ｃ−２）、ＴＩＮＵＶＩＮ  ４０５：
２−（２，４−ジヒドロキシフェニル）−４，６−ビス−
（２，４−ジメチルフェニル）−１，３，５−トリアジンと
（２−エチルヘキシル）−グリシド酸エステルの反応生成物、
［商品名「ＴＩＮＵＶＩＮ  ４０５」、ＢＡＳＦ（株）製］
（Ｃ−３）、ＴＩＮＵＶＩＮ  ４６０：
２，４−ビス［２−ヒドロキシ−４−ブトキシフェニル］−６−
（２，４−ジブトキシフェニル）−１，３，５−トリアジン、
［商品名「ＴＩＮＵＶＩＮ  ４６０」、ＢＡＳＦ（株）製］
（Ｃ−４）、ＴＩＮＵＶＩＮ  ４７９：ベンゾトリアゾール骨格紫外線吸収剤、
［商品名「ＴＩＮＵＶＩＮ  ４７９」、ＢＡＳＦ（株）製］
【００７０】
＜ヒンダードアミン光安定剤（Ｄ）＞
（Ｄ−１）、ＴＩＮＵＶＩＮ  １２３：
デカン二酸ビス［２，２，６，６−テトラメチル−１−
（オクチルオキシ）ピペリジン−４−イル］、
［商品名「ＴＩＮＵＶＩＮ  １２３」、ＢＡＳＦ（株）製］
（Ｄ−２）、ＴＩＮＵＶＩＮ  １４４：
２−［［３，５−ビス（１，１−ジメチルエチル）−４−
ヒドロキシフェニル］メチル］−２−ブチルプロパン二酸
ビス［１，２，２，６，６−ペンタメチル−４−ピペリジニル］
［商品名「ＴＩＮＵＶＩＮ  １４４」、ＢＡＳＦ（株）製］
（Ｄ−３）、ＴＩＮＵＶＩＮ  ２９２：
７５％ビス（１，２，２，６，６−ペンタメチル−４−ピペリジル）セバケートと
２５％メチル１，２，２，６，６−ペンタメチル−４−ピペリジルセバケートとの
混合物、［商品名「ＴＩＮＵＶＩＮ  ２９２」、ＢＡＳＦ（株）製］
【００７１】
＜前記（Ｃ）、（Ｄ）以外の酸化防止剤（Ｅ）＞
（Ｅ−１）、ＩＲＧＡＮＯＸ  １０１０：
ペンタエリトリトールテトラキス［３−（３，５−ジ−ｔｅｒｔ−ブチル−４−
ヒドロキシフェニル）プロピオナート］、
［商品名「ＩＲＧＡＮＯＸ  １０１０」、ＢＡＳＦ（株）製］
（Ｅ−２）、ＩＲＧＡＮＯＸ  １０３５：
２，２’−チオジエチルビス［３−（３，５−ジ−ｔｅｒｔ−ブチル−４−
ヒドロキシフェニル）プロピオナート］
［商品名「ＩＲＧＡＮＯＸ  １０３５」、ＢＡＳＦ（株）製］
（Ｅ−３）、ＩＲＧＡＮＯＸ  １７２６：
２，４−ビス（ドデシルチオメチル）−６−メチルフェノール、
［商品名「ＩＲＧＡＮＯＸ  １７２６」、ＢＡＳＦ（株）製］
（Ｅ−４）、アデカスタブ  ２１１２：
トリス（２，４−ジ−ｔｅｒｔ−ブチルフェニル）ホスファイト、
［商品名「アデカスタブ  ２１１２」、ＡＤＥＫＡ（株）製］
【００７２】
＜ポリジアルキルシロキサン鎖（アルキルの炭素数１〜６）を有する化合物（Ｆ）＞
（Ｆ−１）、ＫＦ−６１５Ａ：
ポリエーテル変性ポリジメチルシロキサン
［商品名「ＫＦ−６１５Ａ」、信越化学（株）社製］
（Ｆ−２）、ＢＹＫ−３３３：
ポリエーテル変性ポリジメチルシロキサン
［商品名「ＢＹＫ−３３３」、ＢＹＫ Ｃｈｅｍｉｅ社製］
（Ｆ−３）、ＢＹＫ−ＵＶ３５００：
アクリル基を有するポリエーテル変性ポリジメチルシロキサン
［商品名「ＢＹＫ−ＵＶ３５００」、ＢＹＫ Ｃｈｅｍｉｅ社製］
（Ｆ−４）、ＫＦ−５６：
ポリメチルフェニルシロキサン
［商品名「ＫＦ−５６」、信越化学（株）社製］
【００７３】
＜光重合開始剤＞
（Ｇ−１）、ＬＵＣＩＲＩＮ  ＴＰＯ：
２，４，６−トリメチルベンゾイル−ジフェニル−フォスフィンオキサイド、
［商品名「ＬＵＣＩＲＩＮ  ＴＰＯ」、ＢＡＳＦ（株）製］
【００７４】
表１〜２の結果から、本発明の活性エネルギー線硬化型樹脂組成物（Ｘ）は、比較のものに比べ、活性エネルギー線硬化型樹脂組成物の硬化物に、優れた耐候性、表面硬度、基材密着性を付与することがわかる。
【産業上の利用可能性】
【００７５】
本発明の活性エネルギー線硬化型樹脂組成物は、活性エネルギー線照射時の硬化性に優れ、該組成物を硬化させてなる硬化物は、耐候性、表面硬度、基材密着性に優れることから、表面に微細構造を有する光学レンズ（プリズムシート、コリメーターレンズ、フレネルレンズ、レンチキュラーレンズ、後反射レンズ、ホログラム等）、携帯電話部材（ボタン等の装飾部材、タッチパネル等）、液晶ディスプレイ、プラズマディスプレイ、エレクトロルミネッセンスディスプレイ、偏光板の保護膜、自動車等の外装および内装のトップコート、化粧シート（建築物の床面、壁面、天井等の内装材等）等の用途に幅広く用いることができ、極めて有用である。